(57)【特許請求の範囲】
【請求項１】
板紙を基材とし、最外層とシーラント層となる最内層にヒートシール性に優れた熱可塑性樹脂を配置し、板紙と最内層の熱可塑性樹脂層の間に溶融ポリエチレン樹脂を接着層としてバリア層が設けられた、外側より熱可塑性樹脂／板紙／接着層／バリア層／シーラント層からなる多層構成の複合シート材料において、
前記接着層である溶融ポリエチレン樹脂には、多孔質物質であるシリカ系ゼオライトが含有されていることを特徴とする紙容器用複合シート材料。
【請求項２】
前記接着層は１層以上からなることを特徴とする請求項１記載の紙容器用複合シート材料。
【請求項３】
請求項１または請求項２記載の紙容器用複合シート材料を用いて成形した紙容器。
【発明の詳細な説明】
【技術分野】
【０００１】
本発明は、液体を充填する紙容器用の複合シート材と該複合シート材料を用いて成形した紙容器に関し、特には、容器への成形を安定して行うことが可能な紙容器用複合シート材料と該複合シート材料を用いて成形した紙容器に関する。
【背景技術】
【０００２】
従来、主として清酒、ジュース等の液体を包装するための紙容器を製造するためのシート材料としては、板紙を主体とし、その板紙にプラスチックフィルムやアルミニウム箔などを貼り合わせた複合シート材料が使用されている。
【０００３】
図５は、紙容器を成形するための従来の複合シート材料の断面説明図であり、一般的には、板紙（１）の外側にポリエチレン樹脂などの熱可塑性樹脂（５）がラミネートされ、板紙の内側にはポリエチレン樹脂などの接着層（２）を介して、例えば、ポリエチレンテレフタレートのような熱可塑性樹脂フィルムの表面に酸化ケイ素、酸化アルミニウム等の無機化合物の蒸着層を設けた蒸着フィルムやアルミニウム箔等からなるバリア層（３）がラミネートされ、さらにバリア層（３）にはポリエチレン樹脂などの熱可塑性樹脂からなるシーラント層（４）がラミネートされた構成となっている。
【０００４】
このように、板紙（１）の外面（容器の外層側）には、耐水性や、美麗性などを付与するためにポリエチレン樹脂などの熱可塑性樹脂が積層され、また、容器を成形加工するにあたって、複合シート材料の内面（容器の内層側）にも熱融着可能なシーラント層（４）が積層されている。
【０００５】
このような複合シート材料を用いて液体等を包装するための容器形態に成形する場合は、内面のシーラント層と外面の熱可塑性樹脂層とを加熱して互いに溶融接合して、熱による融着シールによって組み立て成形が行われるが、このとき、複合シート材料は熱風等により加熱され板紙（１）に含まれている水分が気化して水蒸気になる。
【０００６】
図６の複合シート材料の断面説明図に示すように、加熱により互いに溶融接合する部分は、加熱（Ｈ）により発生した水蒸気（Ｖ）が内圧（水蒸気圧により板紙層内部が陽圧）となって、板紙と接して積層している接着層（２）やアルミニウム箔などのバリア層（３）には、板紙から引き剥がそうとする圧力が働き、板紙と接着層やバリア層との層間の所々に気泡（６）が生じ、これが通常発泡と呼ばれる現象を発生させるものである。
【０００７】
このような発泡現象は、加熱により互いに溶融接合する部分を熱融着させるシール面の安定性にも影響を与え、例えば、シール強度の低下やピンホールの発生、あるいは発泡現象による容器の最外層表面の白化や粗面化による紙容器外観の見栄えの低下などの原因となるものである。
【０００８】
このため、加熱溶融により互いに溶融接合するための温度を、発泡現象が生じなく、また、シールに必要な温度の範囲内に制御して加熱しなければならず、調整作業に非常に手間取るものであった。
【０００９】
それを克服するため、加熱時に発生する水蒸気を外側に逃がす技術（例えば、特許文献１参照）が開発されている。
【００１０】
上記先行技術文献を示す。
【特許文献１】特開２０００−２０３５６５号公報。
【００１１】
しかしながら、このの方法においては、外側に設けた熱可塑性樹脂層に多数の孔を設けるための特殊な作業工程が増えたり、開孔による美麗性の低下等の問題が残る。
【発明の開示】
【発明が解決しようとする課題】
【００１２】
本発明は、板紙を基材とし、最外層とシーラント層となる最内層にヒートシール性に優れた熱可塑性樹脂を配置し、板紙と最内層の熱可塑性樹脂層の間に溶融ポリエチレン樹脂を接着層としてバリア層が設けられた、外側より熱可塑性樹脂／板紙／接着層／バリア層／シーラント層からなる多層構成の複合シート材料に関する以上のような問題に鑑みてなされたもので、溶融ポリエチレン樹脂を接着層としても成形時に加熱による発泡現象を生じさせることのない複合シート材料と該複合シート材料を用いて成形した紙容器を提供することを課題とする。
【課題を解決するための手段】
【００２０】
本願請求項１の発明は、板紙を基材とし、最外層とシーラント層となる最内層にヒートシール性に優れた熱可塑性樹脂を配置し、板紙と最内層の熱可塑性樹脂層の間に溶融ポリエチレン樹脂を接着層としてバリア層が設けられた、外側より熱可塑性樹脂／板紙／接着層／バリア層／シーラント層からなる多層構成の複合シート材料において、前記接着層である溶融ポリエチレン樹脂には、多孔質物質であるシリカ系ゼオライトが含有されていることを特徴とする紙容器用複合シート材料である。
【００２１】
このように請求項１に記載の発明によれば、接着層である溶融ポリエチレン樹脂には、シリカ系ゼオライトが含有されているので、この紙容器用複合シート材料を用いて成形した際に、加熱によって生じる板紙中に含まれていた水蒸気は、接着層のシリカ系ゼオライトに吸着され、また、シリカ系ゼオライトを伝わって外部に逃げだすことができ、そのため、板紙と接着層、バリア層との層間には、水蒸気圧の内圧が発生せず、板紙と接して積層している接着層やバリア層には、板紙から引き剥がそうとする圧力がかからず発泡現象を防止することができる。
なお、シリカ系ゼオライトのほかに、酸化チタンなども同じ効果を有する多孔質物質である。
【００２２】
また、発泡現象が防止される結果、加熱により互いに溶融接合する部分を熱融着させるシール面の安定性を向上でき、発泡現象によるシール強度の低下やピンホールの発生、あるいは容器外観の見栄えの低下などを回避することができる。
【００２３】
また、請求項２の発明は、請求項１記載の発明において、前記接着層は１層以上からなることを特徴とする紙容器用複合シート材料である。
【００２４】
また、請求項３の発明は、請求項１または請求項２記載の紙容器用複合シート材料を用
いて成形した紙容器である。
【発明の効果】
【００２５】
このように本発明の紙容器用複合シート材料は、接液側（内側）にクレーコート層を有する板紙を用いることにより、容器に成形時に板紙から発生する水蒸気をクレーコート層によって抑制することができ、発泡現象を防止することができる。
また、溶融押し出し樹脂層にシリカ系ゼオライト等の多孔質物質を分散させた樹脂を用いることにより、容器に成形時に板紙から発生する水蒸気を多孔質物質に吸着または通過させ、発泡現象を防止することができる。
【発明を実施するための最良の形態】
【００２６】
本発明を一実施形態に基づいて以下に詳細に説明する。
本発明の紙容器用複合シート材料（１０）は、例えば、図１、図２に示すように、板紙（１１）を基材とし、最外層（１２）とシーラント層となる最内層（１３）にヒートシール性に優れた熱可塑性樹脂を配置し、板紙と最内層の熱可塑性樹脂層の間に溶融ポリエチレン樹脂を接着層（１４）としてバリア層（１５）が設けられた、外側より熱可塑性樹脂（１２）／板紙（１１）／接着層（１４）／バリア層（１５）／シーラント層（１３）からなる多層構成の複合シート材料であって、板紙の接着層側にはクレーコート層（１６）が設けられているものである。
【００２７】
板紙（１１）は、収納する内容物が液状物であり、また、容器成形上、剛性と折り曲げ性を兼ね備えて有することが必要となるため、ミルクカートン原紙、カップ原紙等が好ましく使用できる。
【００２８】
そして、板紙の片面または両面にクレーコート層（１６）を有する必要がある。クレーコート層のクレー塗布量は１０〜３０ｇ／ｍ2とすることが好ましい。
【００２９】
塗布量が１０ｇ／ｍ2未満になると、水蒸気圧に耐え切れず発泡現象が起き、塗布量が３１ｇ／ｍ2以上になると、複合シート材料が硬くなり、成形不良が起きやすくなる。
【００３０】
複合シート材料（１０）の最外層（１２）と最内層（１３）を構成する熱可塑性樹脂としては、溶融押し出しが可能で、かつ、加熱、加圧によって相互に融着し得るものが良く、例えば、低密度ポリエチレン、中密度ポリエチレン、高密度ポリエチレン、直鎖状低密度ポリエチレン、ポリプロピレン、エチレン−酢酸ビニル共重合体、アイオノマー樹脂等を挙げることができる。また、最外層（１２）の樹脂と最内層（１３）の樹脂を同一の樹脂、あるいは異種の樹脂を組み合わせて使用しても良い。しかしながら作業性を考えると同一の樹脂を使用する方が好ましい。
【００３１】
バリア層（１５）としては、例えば、エチレン−ビニルアルコール共重合体フィルム、ポリビニルアルコールフィルム、ポリ塩化ビニリデンフィルム、二軸延伸ナイロンフィルム、二軸延伸ポリプロピレンフィルム、二軸延伸ポリエチレンテレフタレートフィルム等の単体、あるいは複合フィルムが好ましく使用できる。アルミニウム箔を用いることもできる。
【００３２】
また、上記の二軸延伸ナイロンフィルム、二軸延伸ポリプロピレンフィルム、二軸延伸ポリエチレンテレフタレートフィルム等の延伸フィルム上に酸化アルミニウムや酸化ケイ素などの無機化合物の薄膜を物理蒸着または化学蒸着などの蒸着法により２０〜１００ｎｍ程度の厚さに設けた無機化合物蒸着フィルムを使用することもできる。
【００３３】
板紙（１１）とバリア層（１５）を接着させる接着層（１４）としては、最内層（１３）となるシーラント層を構成する熱可塑性樹脂と同様に、溶融押し出しが可能で、かつ、加熱、加圧によって相互に融着し得るものが良く、例えば、低密度ポリエチレン、中密度ポリエチレン、高密度ポリエチレン、直鎖状低密度ポリエチレン、ポリプロピレン、エチレン−酢酸ビニル共重合体、アイオノマー樹脂等を挙げることができる。
【００３４】
なかでも高密度ポリエチレン樹脂は、水蒸気圧を抑制できるという理由から、好適に使用できる。
また、図示してないが、接着層（１４）は１層に限定されるものではなく、２層以上の多層構成とすることもできる。
【００３５】
本発明の紙容器用複合シート材料を用いて製函する紙容器（２０）としては、図４に示すような、筒状紙容器、四角柱状をしたゲーブルトップ型紙容器、天面が平らフラット型紙容器、等々が挙げられる。
【００３６】
つぎに具体的な実施例を以下に詳述する。
≪実験１≫
クレーコート層を設けた板紙を用いた実験。
【実施例１】
【００３７】
先ず、ポリエチレン（厚さ１５μｍ）／ポリエチレンテレフタレートフィルム（厚さ１２μｍ）／蒸着フィルム（酸化アルミニウムの薄膜を蒸着させたポリエチレンテレフタレートフィルム（厚さ１２μｍ）／低密度ポリエチレン（厚さ６０μｍ）からなる構成の複合フィルムを準備した。
【００３８】
別に片面に塗布量が２０ｇ／ｍ2となるクレーコート層（１６）を有する坪量３００ｇ／ｍ2の板紙であるカップ原紙を準備した。
そして、最外層（１２）、接着層（１４）にいずれも同じ低密度ポリエチレン樹脂を用い
て、タンデム型のエキストルージョンラミネータを使用して、板紙（１１）と複合フィルムを貼り合わせ、下記構成の実施例１の紙容器用複合シート材料（１０）を作製した。なお、接着層（１４）は、接着層（１４）と接着層（１４'）の二層構成とした。
【００３９】
実施例１の紙容器用複合シート材料（１０）の層構成は以下の通りである。
低密度ポリエチレン（厚さ２０μｍ）（１２）／カップ原紙（坪量３００ｇ／ｍ2）（１１）・クレーコート層（２０ｇ／ｍ2）（１６）／低密度ポリエチレン（厚さ３０μｍ）（１４）／低密度ポリエチレン（厚さ１５μｍ）（１４'）／ポリエチレンテレフタレートフィルム・蒸着層（厚さ１２μｍ）（１５）／低密度ポリエチレン（厚さ６０μｍ）（１３）。（図１参照）。
ここで、クレーコート層（１６）は接着層（１４）である厚さ３０μｍの低密度ポリエチレンに接して設けられ、バリア層（１５）となる蒸着ポリエチレンテレフタレートフィルムは、蒸着面がシーラント層（１３）と接するように設けられている。
【実施例２】
【００４０】
実施例１で用いた片面にクレーコート層を設けたカップ原紙の代わりに、両面に塗布量が２０ｇ／ｍ2のクレーコート層を設けた坪量が２８０ｇ／ｍ2のカップ原紙を用いた以外は実施例１と同じ、材料、方法で下記構成からなる実施例２の紙容器用複合シート材料（１０）を作製した。
【００４１】
実施例２の紙容器用複合シート材料（１０）の層構成は以下の通りである。
低密度ポリエチレン（厚さ２０μｍ）（１２）／クレーコート層（２０ｇ／ｍ2）（１６）・カップ原紙（坪量２８０ｇ／ｍ2）（１１）・クレーコート層（２０ｇ／ｍ2）（１６）／低密度ポリエチレン（厚さ３０μｍ）（１４）／低密度ポリエチレン（厚さ１５μｍ）（１４'）
／ポリエチレンテレフタレートフィルム・蒸着層（厚さ１２μｍ）（１５）／低密度ポリエチレン（厚さ６０μｍ）（１３）。（図２参照）。
ここで、バリア層（１５）となる蒸着ポリエチレンテレフタレートフィルムは、蒸着面がシーラント層（１３）と接するように設けられている（以下同じ）。
【実施例３】
【００４２】
実施例２において、接着層（１４）に用いた低密度ポリエチレンの代わりに、高密度ポリエチレンを用いた以外は実施例２と同じ、材料、方法で下記構成からなる実施例３の紙容器用複合シート材料（１０）を作製した。
【００４３】
作製した実施例３の紙容器用複合シート材料（１０）の層構成は以下の通りである。
低密度ポリエチレン（厚さ２０μｍ）（１２）／クレーコート層（２０ｇ／ｍ2）（１６）・カップ原紙（坪量２８０ｇ／ｍ2）（１１）・クレーコート層（２０ｇ／ｍ2）（１６）／高密度ポリエチレン（厚さ３０μｍ）（１４）／低密度ポリエチレン（厚さ１５μｍ）（１４'）
／ポリエチレンテレフタレートフィルム・蒸着層（厚さ１２μｍ）（１５）／低密度ポリエチレン（厚さ６０μｍ）（１３）。
【実施例４】
【００４４】
実施例２において、両面に塗布量２０ｇ／ｍ2のクレーコート層を設けた坪量が２８０ｇ／ｍ2のカップ原紙の代わりに、両面に塗布量４ｇ／ｍ2のクレーコート層を設けた坪量が３０２ｇ／ｍ2のカップ原紙を用いた以外は実施例２と同じ、材料、方法で下記構成からなる実施例４の紙容器用複合シート材料を作製した。
【００４５】
実施例４の紙容器用複合シート材料の層構成は以下の通りである。
低密度ポリエチレン（厚さ２０μｍ）（１２）／クレーコート層（４ｇ／ｍ2）（１６）・カップ原紙（坪量３０２ｇ／ｍ2）（１１）・クレーコート層（４ｇ／ｍ2）（１６）／低密度ポリエチレン（厚さ３０μｍ）（１４）／低密度ポリエチレン（厚さ１５μｍ）（１４'）／
ポリエチレンテレフタレートフィルム・蒸着層（厚さ１２μｍ）（１５）／低密度ポリエチレン（厚さ６０μｍ）（１３）。
【実施例５】
【００４６】
実施例２において、両面に塗布量２０ｇ／ｍ2のクレーコート層を設けた坪量が２８０ｇ／ｍ2のカップ原紙の代わりに、両面に塗布量４０ｇ／ｍ2のクレーコート層を設けた坪量が２４０ｇ／ｍ2のカップ原紙を用いた以外は実施例２と同じ、材料、方法で下記構成からなる実施例５の紙容器用複合シート材料を作製した。
【００４７】
実施例５の紙容器用複合シート材料の層構成は以下の通りである。
低密度ポリエチレン（厚さ２０μｍ）（１２）／クレーコート層（４０ｇ／ｍ2）（１６）・カップ原紙（坪量２４０ｇ／ｍ2）（１１）・クレーコート層（４０ｇ／ｍ2）（１６）／低密度ポリエチレン（厚さ３０μｍ）（１４）／低密度ポリエチレン（厚さ１５μｍ）（１４'）
／ポリエチレンテレフタレートフィルム・蒸着層（厚さ１２μｍ）（１５）／低密度ポリエチレン（厚さ６０μｍ）（１３）。
【実施例６】
【００４８】
実施例１において、片面にクレーコート層を設けた坪量が３００ｇ／ｍ2のカップ原紙の代わりに、クレーコート層の設けてない坪量が３２０ｇ／ｍ2のカップ原紙を用いた以外は実施例１と同じ、材料、方法で下記構成からなる実施例６の紙容器用複合シート材料を作製した。
【００４９】
実施例６の紙容器用複合シート材料の層構成は以下の通りである。
低密度ポリエチレン（厚さ２０μｍ）（１２）／カップ原紙（坪量３００ｇ／ｍ2）（１１）／低密度ポリエチレン（厚さ３０μｍ）（１４）／低密度ポリエチレン（厚さ１５μｍ）（１４'）／ポリエチレンテレフタレートフィルム・蒸着層（厚さ１２μｍ）（１５）／低密度ポリエチレン（厚さ６０μｍ）（１３）。
【００５０】
このようにして作製した実施例１〜実施例６の６種類の紙容器用複合シート材料から、紙容器の一実施例である筒状紙容器用の胴部材用複合シートを作製し、胴部材用複合シートの一方の端縁ともう一方の端縁を重ね合わせて熱融着して上下が開放された胴部材とした。
【００５１】
この胴部材の上下の開放部分に別に準備した下記層構成からなる筒状紙容器用の蓋部材用複合シート、底部材用複合シートから打ち抜いた蓋部材、底部材を配置し、蓋部材および底部材の周縁を折り返した折り返し部を、胴部材の両端を包み込むように折り曲げて重ね合わせ、熱融着により胴部材と蓋部材、底部材を一体化した容量が２００ミリリットルの実施例１〜実施例６の筒状紙容器（２０）を作製した（図３参照）。
【００５２】
〔蓋部材用複合シート層構成〕
低密度ポリエチレン（厚さ４０μｍ）／カップ原紙（坪量２５０ｇ／ｍ2）／低密度ポリエチレン（厚さ５５μｍ）／ポリエチレンテレフタレートフィルム（厚さ１２μｍ）／蒸着フィルム（酸化アルミニウムの薄膜を蒸着させたポリエチレンテレフタレートフィルム（厚さ１２μｍ）／低密度ポリエチレン（厚さ６０μｍ）。
【００５３】
〔底部材用複合シート層構成〕
低密度ポリエチレン（厚さ２０μｍ）／カップ原紙（坪量２００ｇ／ｍ2）／低密度ポリエチレン（厚さ３５μｍ）／ポリエチレンテレフタレートフィルム（厚さ１２μｍ）／蒸着フィルム（酸化アルミニウムの薄膜を蒸着させたポリエチレンテレフタレートフィルム（厚さ１２μｍ）／低密度ポリエチレン（厚さ６０μｍ）。
【００５４】
この実施例１〜実施例６の筒状紙容器、各１００本に赤色染色液を充填し、１２時間後に液が漏れているかどうかを確認した。その結果を表１に示す。
【００５５】
【表１】
0005151463.tif 000002
表１の結果から、少なくとも接液側にクレーコート層を設けた紙容器用複合シート材料を用いることにより、蓋部材や底部材と貼り合わせるための熱によって胴部材から発生する水蒸気圧の発泡による液漏れは大きく低下することがわかる（実施例１〜実施例３）。≪実験２≫
接着層に用いる低密度ポリエチレンにシリカ系ゼオライトを混入した実験。
【実施例７】
【００５６】
先ず、ポリエチレン（厚さ１５μｍ）／ポリエチレンテレフタレートフィルム（厚さ１２μｍ）／蒸着フィルム（酸化アルミニウムの薄膜を蒸着させたポリエチレンテレフタレートフィルム（厚さ１２μｍ）／低密度ポリエチレン（厚さ６０μｍ）からなる構成の複合フィルムを準備した。
【００５７】
別に坪量が３００ｇ／ｍ2の板紙であるカップ原紙を準備した。そして、最外層（１２）および接着層（１４）にいずれも同じ低密度ポリエチレン樹脂を用いて、タンデム型のエキストルージョンラミネータを使用して、カップ原紙（１１）と複合フィルムを貼り合わせ、下記構成の実施例７の紙容器用複合シート材料（１０）を作製した。なお、接着層（１４）を構成する低密度ポリエチレン樹脂にはあらかじめシリカ系ゼオライトを５％含有したものを使用した。
【００５８】
実施例７の紙容器用複合シート材料（１０）の層構成は以下の通りである。
低密度ポリエチレン（厚さ２０μｍ）（１２）／カップ原紙（坪量３００ｇ／ｍ2）（１１）／低密度ポリエチレン・シリカ系ゼオライト５％含有（厚さ３０μｍ）（１４）／低密度ポリエチレン（厚さ１５μｍ）（１４'）／ポリエチレンテレフタレートフィルム・蒸着層（厚さ１２μｍ）（１５）／低密度ポリエチレン（厚さ６０μｍ）（１３）。（図３参照）。
【実施例８】
【００５９】
接着層（１４）を構成する低密度ポリエチレン樹脂に混練するシリカ系ゼオライトの含有量を３０％とした以外は実施例７と同じ、材料、方法を用いて下記層構成からなる実施例８の紙容器用複合シート材料（１０）を作製した。
【００６０】
実施例８の紙容器用複合シート材料（１０）の層構成は以下の通りである。
低密度ポリエチレン（厚さ２０μｍ）（１２）／カップ原紙（坪量３００ｇ／ｍ2）（１１）／低密度ポリエチレン・シリカ系ゼオライト３０％含有（厚さ３０μｍ）（１４）／低密度ポリエチレン（厚さ１５μｍ）（１４'）／ポリエチレンテレフタレートフィルム・蒸着層（厚さ１２μｍ）（１５）／低密度ポリエチレン（厚さ６０μｍ）（１３）。
【実施例９】
【００６１】
接着層（１４）にシリカ系ゼオライト未混練の低密度ポリエチレン樹脂を使用した以外は実施例７と同じ、材料、方法を用いて下記層構成からなる実施例９の紙容器用複合シー
ト材料（１０）を作製した。
【００６２】
実施例９の紙容器用複合シート材料（１０）の層構成は以下の通りである。
低密度ポリエチレン（厚さ２０μｍ）（１２）／カップ原紙（坪量３００ｇ／ｍ2）（１１）／低密度ポリエチレン（厚さ３０μｍ）（１４）／低密度ポリエチレン（厚さ１５μｍ）（１４'）／ポリエチレンテレフタレートフィルム・蒸着層（厚さ１２μｍ）（１５）／低密度ポリエチレン（厚さ６０μｍ）（１３）。
【００６３】
このようにして作製した実施例７〜実施例９の３種類の紙容器用複合シート材料から、実験１と同様に紙容器の一実施例である筒状紙容器用の胴部材用複合シートを作製し、胴部材用複合シートの一方の端縁ともう一方の端縁を重ね合わせて熱融着して上下が開放された胴部材とした。
【００６４】
この胴部材のはかに、実験１と同じ蓋部材と底部材を用い、実験１と同様の方法で、容量が２００ミリリットルの実施例７〜実施例９の筒状紙容器を作製し、成形適性を観察すると共に、実施例７〜実施例９の筒状紙容器、各１００本に赤色染色液を充填し、１２時間後に液が漏れているかどうかを確認した。その結果を表２に示す。
【００６５】
【表２】
0005151463.tif 000003
表２の結果から接着層に用いる溶融押し出し用のポリエチレン樹脂にシリカ系ゼオライトを混練させることにより、容器に成形する際に熱により発生する紙からの水分を接着層中のシリカ系ゼオライトに吸着または通過させ、接液側の発泡を抑制し液漏れを発生させないことがわかる（実施例７）。また、シリカ系ゼオライトの混練量が多すぎると密着性が悪く、成形不良が多発することも判明した（実施例８）。
【図面の簡単な説明】
【００６６】
【図１】本発明の紙容器用複合シート材料の一実施例を示す断面説明図である。
【図２】本発明の紙容器用複合シート材料の別の実施例を示す断面説明図である。
【図３】本発明の紙容器用複合シート材料のさらに別の実施例を示す断面説明図である。
【図４】本発明の紙容器用複合シート材料を用いて製函した紙容器の形態の一実施例を示す斜視説明図である。
【図５】従来の紙容器用複合シート材料の一例を示す断面説明図である。
【図６】従来の紙容器用複合シート材料の加熱された状態を示す断面説明図である。
【符号の説明】
【００６７】
１‥‥板紙
２‥‥接着層
３‥‥バリア層
４‥‥シーラント層、内層
５‥‥熱可塑性樹脂、外層
６‥‥気泡
１０‥‥紙容器用複合シート材料
１１‥‥板紙
１２‥‥最外層、熱可塑性樹脂
１３‥‥最内層、シーラント層、熱可塑性樹脂
１４‥‥接着層
１４'‥‥接着層
１５‥‥バリア層
１６‥‥クレーコート層
２０‥‥紙容器
【図１】
0005151463.tif 000004
【図２】
0005151463.tif 000005
【図３】
0005151463.tif 000006
【図４】
0005151463.tif 000007
【図５】
0005151463.tif 000008
【図６】
0005151463.tif 000009